ПАНЕЛЬ С ПОКРЫТИЕМ, ПОЛУЧЕННАЯ МЕТОДОМ ПРЯМОЙ ПЕЧАТИ

1. Панель, в частности стеновая, потолочная или половая панель, содержащая основной слой (71), имеющий лицевую сторону и обратную сторону, причем основной слой (71) по меньшей мере на лицевой стороне содержит, начиная от лицевой стороны, следующие слои:
грунтовочное покрытие (72);
декоративное покрытие (73), содержащее полимеризуемую печатную краску; и
полимерное покрытие (74), причем полимерное покрытие предпочтительно имеет градиент твердости, так что твердость полимерного покрытия, по существу, непрерывно снижается с увеличением глубины, начиная от поверхности полимерного покрытия.
2. Панель по п. 1, отличающаяся тем, что печатная краска основана на полимеризуемом акрилате.
3. Панель по любому из пп. 1 и 2, отличающаяся тем, что печатную краску декоративного покрытия (73) и полимерное покрытие (74) отверждают совместно предпочтительно с использованием излучения.
4. Панель по п. 1, отличающаяся тем, что декоративное покрытие (73) наносят посредством цифровой печати.
5. Панель по п. 1, отличающаяся тем, что между декоративным покрытием (73) и полимерным покрытием (74) нет дополнительного слоя, в частности грунтовочного покрытия.
6. Панель по п. 1, отличающаяся тем, что градиент твердости, по существу, соответствует следующему математическому выражению:
(-3,0·х)+С≤Y(х)≤(-0,2·х)+С,
где х является абсолютным значением глубины в мкм покрытия от поверхности покрытия;
2
Y(x) является абсолютным значением твердости в Н/мм при определенной глубине х; и
2
С является абсолютным значением начальной твердости в Н/мм покрытия на глубине, равной примерно х≈0-5 мкм.
7. Панель по п. 6, отличающаяся тем, что градиент твердости, по существу, соответствует следующему математическому выражению:
(-2,5·х)+С≤Y(х)≤(-0,4·х)+С и предпочтительно
(-2,0·х)+С≤Y(х)≤(-0,6·х)+С.
8. Панель по п. 1, отличающаяся тем, что полимерное покрытие (74) имеет толщину от 20 до 300 мкм, предпочтительно от 40 до 250 мкм, более предпочтительно от 50 до 220 мкм и наиболее предпочтительно  от 60 до 180 мкм.
9. Панель по п. 1, отличающаяся тем, что грунтовка (72) имеет толщину от 20 до 300 мкм, предпочтительно - от 40 до 250 мкм, более предпочтительно от 50 до 220 мкм и наиболее предпочтительно от 60 до 180 мкм.
10. Панель по п. 1, отличающаяся тем, что грунтовочное покрытие (72) не является УФ-отверждаемым лаком.
11. Панель по п. 1, отличающаяся тем, что грунтовочное покрытие (72) основано на водной акрилатной системе и предпочтительно пригодно для нанесения способом налива.
12. Панель по п. 1, отличающаяся тем, что грунтовочное покрытие (72) нанесено способом налива.
13. Панель по п. 1, отличающаяся тем, что полимерное покрытие (74) основано на одном или нескольких из следующих акрилатов: 1,6-гександиолдиакрилат, полиэфиракрилат, сложный эфир полиуретана и акриловой кислоты и дипропиленгликольдиакрилат.
14. Панель по п. 1, отличающаяся тем, что поверхность панели с покрытием при испытании с решетчатыми надрезами согласно DIN ISO 2409 достигает значения, равного по меньшей мере 2, предпочтительно по меньшей мере 1 и наиболее предпочтительно равного 0.
15. Панель по п. 1, отличающаяся тем, что декоративное покрытие (73) состоит из печатной краски.
16. Способ нанесения покрытия на панель, включающий следующие стадии:
(i) изготовления основной плиты;
(ii) нанесения грунтовочного покрытия;
(iii) нанесения декоративного покрытия с использованием полимеризуемой печатной краски, в частности основанной на полимеризуемом акрилате;
(iv) необязательно частичного отверждения печатной краски;
(v) нанесения первого жидкого материала покрытия на не полностью отвержденную печатную краску;
(vi) необязательно: нанесения по меньшей мере одного второго жидкого материала покрытия на еще влажный первый материал покрытия, так что происходит частичное смешивание материалов покрытий;
(vii) совместного отверждения по меньшей мере нанесенных материалов покрытий и печатной краски с использованием излучения.
17. Способ по п. 16, отличающийся тем, что стадию (iv) выполняют так, что отвержденные материалы покрытий имеют градиент твердости, причем твердость покрытия снижается с увеличением глубины, начиная от поверхности полученного покрытия.
18. Способ по п. 16, отличающийся тем, что грунтовочное покрытие во время стадии (ii) наносят способом налива.
19. Способ по любому из пп. 16-18, отличающийся тем, что после стадии (ii) грунтовку просушивают перед стадией (iii).
20. Способ по п. 16, отличающийся тем, что декоративное покрытие наносят посредством цифровой печати.
21. Способ по п. 16, отличающийся тем, что материал покрытия наносят непосредственно на декоративное покрытие.
22. Способ по п. 16, отличающийся тем, что стадию (iv) проводят так, что отвержденные материалы покрытий имеют градиент твердости, причем твердость покрытия снижается с увеличением глубины, начиная от поверхности полученного покрытия, и градиент твердости, по существу, соответствует следующему математическому выражению:
(-3,0·х)+С≤Y(х)≤(-0,2·х)+С,
где х является абсолютным значением глубины в мкм покрытия от поверхности покрытия;
2
Y(x) является абсолютным значением твердости в Н/мм при определенной глубине х; и
2
С является абсолютным значением начальной твердости в Н/мм покрытия на глубине, равной примерно х≈0-5 мкм.
23. Способ по п. 22, отличающийся тем, что градиент твердости, по существу, соответствует следующему математическому выражению:
(-2,5·х)+С≤Y(х)≤(-0,4·х)+С и предпочтительно
(-2,0·х)+С≤Y(х)≤(-0,6·х)+С.
24. Способ по п. 16, отличающийся тем, что материалы покрытий наносят с суммарной толщиной в диапазоне от 20 до 300 мкм, предпочтительно от 40 до 250 мкм, более предпочтительно от 50 до 220 мкм и наиболее предпочтительно от 60 до 180 мкм.
25. Способ по п. 16, отличающийся тем, что грунтовочное покрытие наносят с толщиной в диапазоне от 20 мкм до 300 мкм, предпочтительно от 40 до 250 мкм, более предпочтительно от 50 до 220 мкм и наиболее предпочтительно от 60 до 180 мкм.
26. Способ по п. 16, отличающийся тем, что грунтовочное покрытие не является УФ-отверждаемым лаком.
27. Способ по п. 16, отличающийся тем, что материалы покрытий основаны на одном или более из следующих акрилатов: 1,6-гександиолдиакрилат, полиэфиракрилат, сложный эфир полиуретана и акриловой кислоты и дипропиленгликольдиакрилат.
28. Способ по п. 16, отличающийся тем, что декоративное покрытие (73) состоит из печатной краски.